(57)【特許請求の範囲】
【請求項１】
プラスッチクフィルム、プラスチックシート、合成樹脂成型品、又は紙に塗工することを目的とした導電性インキ組成物であって、下記の（Ａ）〜（Ｃ）を特徴とする導電性インキ組成物。
（Ａ）アンチモンドープ酸化錫で表面が覆われた酸化チタンを熱可塑性樹脂に分散した導電性インキ組成物である。
（Ｂ）前記酸化チタンが針状結晶であり、前記酸化チタンの長軸と短軸との比が長軸／短軸＝５〜２５であり、かつ、長軸が０．５〜１０μｍである。
（Ｃ）前記熱可塑性樹脂がポリエステルウレタン、ポリエステル、アクリル樹脂、変性ポリオレフィンから選ばれる少なくとも１つの熱可塑性樹脂である。
【請求項２】
熱可塑性樹脂が、ポリエステル及び／又はポリエステルウレタンであって、前記ポリエステル及びポリエステルウレタンの数平均分子量が１００００〜５００００であり、かつ、ガラス転移温度が６０℃〜１１０℃であることを特徴とする請求項１記載の導電性インキ組成物。
【請求項３】
熱可塑性樹脂１００重量部に対して、酸化チタンを１００〜５５０重量部含有することを特徴とする請求項１又は２記載の導電性インキ組成物。
【請求項４】
請求項１〜３いずれか記載の導電性インキ組成物を、プラスッチクフィルム、プラスチックシート、合成樹脂成型品、又は紙に塗工してなることを特徴とする塗工物。
【発明の詳細な説明】
【技術分野】
【０００１】
本発明は、各種プラスチックフィルム、プラスチックシート、合成樹脂成形品、又は紙上に被覆させることにより各種基材の表面抵抗値を制御できる溶剤型印刷用導電性インキに関する。更に本発明は、基材表面に被覆させることで導電性を発現させることができ、ＩＣや電子部品を搬送するトレーなどの用途に使用することができる導電性インキに関する。
【背景技術】
【０００２】
近年、ＯＡ機器や電子機器の小型軽量化や高集積化、高精度化が進み、それに伴い、電気電子部品への塵やほこりの付着を極力低減させたいという要求が増えてきている。すなわち、これら電気電子部品は、塵やほこりが付着すると接点不良や読みとりエラー等の問題を起こすため、元来、塵やほこりの付着を嫌うものであるが、小型軽量化や高集積化、高精度化により、その要求が一層厳しくなっている。
【０００３】
しかし、基材となるプラスチックシートは、本来電気を通さない絶縁性であるため、帯電しやすく、塵やほこりが付着しやすい。このため、搬送中に、搬送用部品に付着した塵やほこりが、その後電気電子部品本体に付着してしまうという問題がある。これを防ぐため、搬送用部品に使われるプラスチックシートには、電気抵抗を下げ、導電性を持たせるために、カーボンなど練り込みなどの所作が取られてきた。
【０００４】
本来プラスチックシート表面だけの帯電を抑制できれば良いはずであるが、練り込みタイプではシートの中までカーボンが含まれるためコストアップになることが考えられる。プラスチックシートにカーボンを用いた導電性塗料を塗布する導電性シートの製造法が特許文献１に記されている。
【０００５】
又、カーボン以外の導電性材料として、金属、導電性金属酸化物、無機物（酸化チタン、チタン酸バリウム、雲母等）の表面にＡＴＯやＩＴＯなどを処理したものなどが利用されている。
【０００６】
更に、球状でない無機フィラーを用いたものとして、特許文献２に長軸と短軸の比が長軸／短軸＝５〜３０の針状結晶を有する導電材料を含有する合成樹脂塗料からなる、その表面抵抗値が１０6〜１０9Ωである導電性化粧板について記載されている。しかし、無機フィラーとして酸化チタンを含む各種材料が記載されているが、薄膜塗工での導電性が不充分であり、更に導電材料の分散性も良好でない場合があり、その結果、外観や塗膜物性、塗料の安定性に問題が生じる場合があった。
【０００７】
又、小型軽量化や高集積化、高精度化により、導電性シートとして塵やほこりをより少なくするために水やアルコールによる洗浄を行うようになり、インキ皮膜のアルコール耐性が必要となってきた。
【特許文献１】特開平６−０００９２５
【特許文献２】特開平９−３２７８９１
【発明の開示】
【発明が解決しようとする課題】
【０００８】
本発明は、グラビア印刷方式などの薄膜塗工印刷機により印刷された基材表面の表面抵抗値を１０7Ω／□以下にすることが可能なインキであり、かつ印刷適性、印刷効果に優れる導電性インキを提供することを目的とする。又、樹脂系の選定により耐アルコール性を付与することが可能である導電インキ組成物を提供することを目的とする。
【課題を解決するための手段】
【０００９】
本発明は、プラスッチクフィルム、プラスチックシート、合成樹脂成型品、又は紙に塗工することを目的とした導電性インキ組成物であって、下記の（Ａ）〜（Ｃ）を特徴とする導電性インキ組成物に関する。
（Ａ）アンチモンドープ酸化錫で表面が覆われた酸化チタンを熱可塑性樹脂に分散した導電性インキ組成物である。
（Ｂ）前記酸化チタンが針状結晶であり、前記酸化チタンの長軸と短軸との比が長軸／短軸＝５〜２５であり、かつ、長軸が０．５〜１０μｍである。
（Ｃ）前記熱可塑性樹脂がポリエステルウレタン、ポリエステル、アクリル樹脂、変性ポリオレフィンから選ばれる少なくとも１つの熱可塑性樹脂である。
【００１０】
本発明は、熱可塑性樹脂が、ポリエステル及び／又はポリエステルウレタンであって、前記ポリエステル及びポリエステルウレタンの数平均分子量が１００００〜５００００であり、かつ、ガラス転移温度が６０℃〜１１０℃であることを特徴とする上記導電性インキ組成物に関する。
【００１１】
更に本発明は、熱可塑性樹脂１００重量部に対して、酸化チタンを１００〜５５０重量部含有することを特徴とする上記導電性インキ組成物に関する。
【００１２】
更に本発明は、上記導電性インキ組成物を、プラスッチクフィルム、プラスチックシート、合成樹脂成型品、又は紙に塗工してなることを特徴とする塗工物に関する。
【発明の効果】
【００１３】
本発明により、グラビア印刷方式等の薄膜塗工印刷機により印刷された基材表面の表面抵抗値を１０7Ω／□以下にすることが可能であり、かつ印刷適性、印刷効果に優れる導電性インキを提供することができた。又、樹脂系の選定により耐アルコール性を付与することが可能である導電インキを提供することができた。
【発明を実施するための最良の形態】
【００１４】
本発明の詳細について説明する。本発明の導電性インキ組成物は、長軸と短軸の比が長軸／短軸＝５〜２５であり、かつ、長軸が０．５〜１０μｍであるアンチモンドープ酸化錫で表面が覆われた針状結晶の酸化チタンを導電成分とし、これを熱可塑性樹脂に分散してなることを特徴とする。
【００１５】
本発明に使用される導電成分は、針状結晶を有する導電材料を使用することができ、導電性を有するものであれば種類を問わず同様な効果を発現させることができる。例えば、金属粉体、炭素系粉体、金属酸化物等がある。更に具体的に例示すれば、金属粉体としては、銅、ニッケル、銀、金、アルミニウム等の粉末、繊維等が挙げられる。炭素系粉体としては、例えば、グラファイト、カーボンブラック等が挙げられる。金属酸化物としては、例えば、酸化錫、酸化亜鉛、酸化インジウム、酸化アンチモン、酸化錫、もしくは酸化アンチモンでドーピング又はコーティングした酸化錫、酸化インジウム、酸化チタン、チタン酸カリウム、硫酸バリウム等が挙げられる。本発明は、これらの導電材料のうち、白色度、粒子の強度などの点からルチル型酸化チタンを、アンチモン含有酸化錫でコーティング又はドーピングしたもの（アンチモンドープ酸化錫）を導電性成分として使用することを特徴とする。本発明では、アンチモンドープ酸化錫で表面が覆われた酸化チタンと併用して、前記針状結晶を有する導電性材料を使用することができる。
【００１６】
本発明でいう針状とは、いわゆる棒状のもののほか、紡錘状、米粒状、柱状、その他類似形状のものや、更にそれらの粒子が絡み合ったものも包含する。
【００１７】
又、アンチモンドープ酸化錫で表面が覆われた酸化チタンの長軸と短軸との比（長軸／短軸）が５未満であると、導電材料の結晶のからみ構造が減少し、充分な導電性を発揮することができない。又、長軸と短軸との比（長軸／短軸）が２５を超えると塗液粘度が上昇し塗料適性が低下し好ましくない。又、長軸が０．５μｍ未満であると充分な導電性を発揮することができず、長軸が１０μｍを超えると塗液粘度の上昇や分散不良が起こり、塗料の安定性が低下したり、塗膜物性が低下したりして好ましくない。
【００１８】
本発明では、アンチモンドープ酸化錫で表面が覆われた酸化チタン及び針状結晶を有する導電性材料以外に、その他の導電性材料を併用することができる。その他の導電性材料としては、例えば、銅、ニッケル、銀、金、アルミニウム等の粉末、繊維等の金属粉体、グラファイト、カーボンブラック等の炭素系粉体、酸化錫、酸化亜鉛、酸化インジウム、酸化アンチモン、酸化錫、もしくは酸化アンチモンでドーピング又はコーティングした酸化錫、酸化インジウム、酸化チタン、チタン酸カリウム、硫酸バリウム等の金属酸化物等が挙げられる。
【００１９】
本発明の導電性インキ組成物は、上記アンチモンドープ酸化錫で表面が覆われた針状結晶の酸化チタンを熱可塑性樹脂に分散してなることを特徴とする。熱可塑性樹脂は、本発明の導電性インキ組成物のバインダー成分として使用し、各種基材との密着性などから選ばれる。
【００２０】
熱可塑性樹脂としては、例えば、ポリウレタン、ポリエステルウレタン、塩化ビニル−酢酸ビニル共重合体、変性ポリオレフィン、エチレン−酢酸ビニル共重合体、酢酸ビニル樹脂、ポリアミド、アクリル樹脂、ポリエステル、アルキッド樹脂、ポリ塩化ビニル、ロジン系樹脂、ロジン変性マレイン酸樹脂、ケトン樹脂、環化ゴム、塩化ゴム、ブチラール、石油樹脂、メラミン樹脂、フラン樹脂、エポキシ樹脂、セルロース誘導体、ポリイミド等を挙げることができ、単独又は２種以上を混合して用いることができる。これらの中でも、ポリウレタン、ポリエステルウレタン、塩化ビニル−酢酸ビニル共重合体、ポリエステル、ポリアミド、セルロース誘導体、アクリル樹脂、変性ポリオレフィンから選ばれる少なくとも１つの樹脂を使用することが、酸化チタンの分散性やインキの安定性を向上させることから好ましい。
【００２１】
更に、塗膜の耐アルコール性を出すためには、ポリエステル及び／又はポリエステルウレタンを用いることがより好ましい。ポリエステル及びポリエステルウレタンの数平均分子量は、１００００以上が好ましく、より好ましくは１００００〜５００００である。数平均分子量が１００００未満であると充分な耐アルコール性を示さない場合があり、数平均分子量が５００００を超えると、インキ組成物の粘度が高くなり作業性が低下する場合がある。尚、数平均分子量の測定はＧＰＣ（ゲルパーミエーションクロマトグラフィー）を用いた。ＧＰＣは溶媒（ＴＨＦ；テトラヒドロフラン）に溶解した物質をその分子サイズの差によって分離定量する液体クロマトグラフィーであり、数平均分子量（Ｍｎ）の決定はポリスチレン換算で行った。
【００２２】
又、ポリエステル及びポリエステルウレタンのガラス転移温度（Ｔｇ）は６０℃以上が好ましく、より好ましくは６０〜１１０℃である。Ｔｇが、６０℃未満であると、充分な塗膜物性が得られない場合があり、１１０℃を超えると塗膜が硬くなり、塗膜に割れが生じる場合がある。尚、ガラス転移温度は、ＤＳＣ（示差熱熱重量測定装置）を用いて測定した。
【００２３】
本発明の導電インキ組成物に含まれる酸化チタンの比率は、熱可塑性樹脂１００重量部に対して1００〜５５０重量部とするのが好ましい。より好ましくは、１５０〜３５０部重量である。酸化チタンの含有量が１００重量部未満であると、所望の表面抵抗率が得られない場合がある。又、酸化チタンの含有量が５５０重量部を越えると、塗膜強度の低下をもたらす場合がある。
【００２４】
本発明には分散剤を併用することができる。分散剤としては、高分子分散剤を用いるのが好ましい。具体的には、ソルスパーズシリーズ（ルーブリゾール社製）、アジスパーシリーズ（味の素社製）、ＢＹＫシリーズ（ビックケミー社製）、ＥＦＫＡシリーズ（ＥＦＫＡ社製）などを挙げることができる。又、界面活性剤型などの分散剤を使用した場合には、高分子分散剤に比べ導電成分表面への吸着が不充分であり、粒子同士が容易に再凝集する場合がある。分散剤は高価であり、又、バインダー樹脂に比べ分子量が低いため添加量は少なく抑えることが望ましい。しかし、分散剤が少なすぎると、導電成分の濡れ不良、インキ安定性の低下を引き起こす。添加量としては導電成分１０重量部に対し０．０５〜１０重量部が好ましい。
【００２５】
基材への密着が不充分であるときは、アンカー剤を使用することができ、又、塗膜物性の向上や顔料脱落防止を目的にＯＰワニスを塗布することもできる。
【００２６】
インキ組成物として必要とされる機能を有するため、必要に応じて、レベリング剤、消泡剤、ワックス、可塑剤、赤外線吸収剤、紫外線吸収剤、芳香剤、難燃剤などの添加剤を使用することもできる。
【００２７】
又、白以外の色相、例えば、黄、紅、藍、墨、赤（橙）、草（緑）、紫、透明黄、牡丹、朱、茶、金、銀、パールなどの色相を混ぜることで着色可能である。顔料、染料などにより着色するのが一般的であるがこれらに限定されるのではない。導電性を有しないもので着色するときは添加量によっては導電性の低下をもたらす可能性があるので注意が必要である。
【００２８】
導電成分を分散する分散機としては、特に限定されるものではないが、例えば、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル、バスケットミル、ホモミキサー、ホモジナイザー（エム・テクニック社製「クレアミックス」等）、湿式ジェットミル（ジーナス社製「ジーナスＰＹ」、ナノマイザー社製「ナノマイザー」等）等を用いることができる。コスト、処理能力等を考えた場合、メディア型分散機を使用するのが好ましい。又、メディアとしてはガラスビーズ、ジルコニアビーズ、アルミナビーズ、磁性ビーズ、ステンレスビーズ等を用いることができる。
【００２９】
基材としては、各種プラスチックフィルム、プラスチックシート、合成樹脂成形品又は紙などが用いられる。又、成型加工可能なプラスチックシート、例えばＨＩＰＳ（耐衝撃性ポリスチレン）、Ａ−ＰＥＴ（非晶質ポリエチレンテレフタレート）、ＰＰ、ポリカーボネート等が使用できる。
【００３０】
本発明の導電性インキ組成物の塗工方法としては、特に限定されず、リバースコーター、ロールコーター、ドクターナイフコーターやグラビアコーターなどの公知の塗工法が使用できる。
【実施例】
【００３１】
以下に、実施例により、本発明を更に詳細に説明するが、以下の実施例は本発明の権利範囲を何ら制限するものではない。尚、実施例における「部」は、「重量部」を表す。
【００３２】
（製造例１）
＜ポリウレタンワニスの調整＞
撹拌機、温度計、還流冷却器及び窒素ガス導入管を備えた四ツ口フラスコにアジピン酸と３−メチル−１，５−ペンタンジオールから得られる数平均分子量（以下Ｍｎという）２０００のポリエステルジオール（ＰＭＰＡ２０００、クラレ社製）５２０．８部、Ｍｎ２０００のポリプロピレングリコール（ＰＰＧ２０００、日本油脂社製）５２０．８部、Ｎ−メチルジエタノールアミン１８．６部、イソホロンジイソシアネート３１６部、２−エチルヘキシル酸第一錫０．２５部及び酢酸エチル２００部を仕込み、窒素気流下に８５℃で３時間反応させ、酢酸エチル４００．０部を加え冷却し、末端イソシアネートプレポリマーの溶剤溶液１９７６部を得た。次いでイソホロンジアミン９１．３部、ジ−ｎ−ブチルアミン１．５４部、アミノエチルエタノールアミン６．２部、酢酸エチル１２００部、イソプロピルアルコール１１２０部を混合した物に、得られた末端イソシアネートプレポリマー１５８１．１部を室温で徐々に添加し、次に５０℃で１時間反応させ、固形分３０％、数平均分子量３５０００のワニスＡを得た。
【００３３】
（製造例２）
＜アクリル樹脂ワニスの調製＞
アクリル樹脂［ダイヤナールＢＲ８５、三菱レイヨン（株）製、重量平均分子量２８００００、Ｔｇ１０５℃、酸価０ｍｇＫＯＨ／ｇ］２０部を、メチルエチルケトン４０部、トルエン４０部に混合溶解させて、ワニスＢを得た。
【００３４】
（製造例３）
＜ポリエステルワニスの調製＞
ポリエステル［バイロン２００、東洋紡（株）製、数平均分子量１７０００、Ｔｇ６７℃、ＯＨ価９ｍｇＫＯＨ／ｇ］３０部を、酢酸エチル２０部、メチルエチルケトン２０部、トルエン３０部に混合溶解させて、ワニスＣを得た。
【００３５】
（製造例４）
＜ポリエステルワニスの調製＞
ポリエステル［バイロン２４０、東洋紡（株）製、数平均分子量１５０００、Ｔｇ６０℃、ＯＨ価９ｍｇＫＯＨ／ｇ］３０部を、メチルエチルケトン３５部、トルエン３５部に混合溶解させて、ワニスＤを得た。
【００３６】
（製造例５）
＜ポリエステルワニスの調製＞
ポリエステル［バイロンＧＫ６４０、東洋紡（株）製、数平均分子量１８０００、Ｔｇ７９℃、ＯＨ価５ｍｇＫＯＨ／ｇ］３０部を、メチルエチルケトン７０部に混合溶解させて、ワニスＥを得た。
【００３７】
［実施例１］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］６０部、アンチモンドープ酸化錫コーティング酸化チタン（長軸１．６８μｍ、長軸／短軸比１２．９）５０部、トルエン２２部、メチルエチルケトン２２部をガラス瓶に仕込み、ガラスビーズをメディアとしてペイントシェーカーを用いて１時間分散し印刷インキ１を得た。
【００３８】
［実施例２］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］６０部、アンチモンドープ酸化錫コーティング酸化チタン（長軸２．８６μｍ、長軸／短軸比１３．６）５０部、トルエン２２部、メチルエチルケトン２２部をガラス瓶に仕込み、ガラスビーズをメディアとしてペイントシェーカーを用いて１時間分散し印刷インキ２を得た。
【００３９】
［実施例３］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］６０部、アンチモンドープ酸化錫コーティング酸化チタン（長軸５．１５μｍ、長軸／短軸比１９．１）５０部、トルエン２２部、メチルエチルケトン２２部をガラス瓶に仕込み、ガラスビーズをメディアとしてペイントシェーカーを用いて１時間分散し印刷インキ３を得た。
【００４０】
［参考実施例４］
ワニスＡ６０部、アンチモンドープ酸化錫コーティング酸化チタン（長軸１．６８μｍ、長軸／短軸比１２．９）５０部、酢酸エチル３０部、イソプロピルアルコール１４部をガラス瓶に仕込み、ガラスビーズをメディアとしてペイントシェーカーを用いて１時間分散し印刷インキ４を得た。
【００４１】
［実施例５］
ワニスＢ  ６４．４部、アンチモンドープ酸化錫コーティング酸化チタン（長軸１．６８μｍ、長軸／短軸比１２．９）５０部、トルエン２８部、メチルエチルケトン２８部をガラス瓶に仕込み、ガラスビーズをメディアとしてペイントシェーカーを用いて１時間分散し印刷インキ５を得た。
【００４２】
［実施例６］
変性ポリオレフィンワニス［スーパークロン８０３ＭＷ（日本製紙ケミカル社製）、塩素含有率３０％、ＮＶ３０％］６０部、アンチモンドープ酸化錫コーティング酸化チタン（長軸１．６８μｍ、長軸／短軸比１２．９）５０部、トルエン４４部をガラス瓶に仕込み、ガラスビーズをメディアとしてペイントシェーカーを用いて１時間分散し印刷インキ６を得た。
【００４３】
［実施例７］
ワニスＣ  ６０部、アンチモンドープ酸化錫コーティング酸化チタン（長軸１．６８μｍ、長軸／短軸比１２．９）５０部、トルエン２２部、メチルエチルケトン２２部をガラス瓶に仕込み、ガラスビーズをメディアとしてペイントシェーカーを用いて１時間分散し印刷インキ７を得た。
【００４４】
［実施例８］
ワニスＤ  ６０部、アンチモンドープ酸化錫コーティング酸化チタン（長軸１．６８μｍ、長軸／短軸比１２．９）５０部、トルエン２２部、メチルエチルケトン２２部をガラス瓶に仕込み、ガラスビーズをメディアとしてペイントシェーカーを用いて１時間分散し印刷インキ８を得た。
【００４５】
［実施例９］
ワニスＥ  ６０部、アンチモンドープ酸化錫コーティング酸化チタン（長軸１．６８μｍ、長軸／短軸比１２．９）５０部、メチルエチルケトン４４部をガラス瓶に仕込み、ガラスビーズをメディアとしてペイントシェーカーを用いて１時間分散し印刷インキ９を得た。
【００４６】
［実施例１０］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］５５．５部、アンチモンドープ酸化錫コーティング酸化チタン（長軸１．６８μｍ、長軸／短軸比１２．９）２５部、トルエン１１部、メチルエチルケトン１１部をガラス瓶に仕込み、ガラスビーズをメディアとしてペイントシェーカーを用いて１時間分散し印刷インキ１０を得た。
【００４７】
［実施例１１］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］３０部、アンチモンドープ酸化錫コーティング酸化チタン（長軸１．６８μｍ、長軸／短軸比１２．９）４９．５部、トルエン１１部、メチルエチルケトン１１部をガラス瓶に仕込み、ガラスビーズをメディアとしてペイントシェーカーを用いて１時間分散し印刷インキ１１を得た。
【００４８】
［比較例１］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］６０部、アンチモンドープ酸化錫コーティング酸化チタン（長軸１．６８μｍ、長軸／短軸比４）５０部、トルエン２２部、メチルエチルケトン２２部をガラス瓶に仕込み、ガラスビーズをメディアとしてペイントシェーカーを用いて１時間分散し印刷インキ１２を得た。
【００４９】
［比較例２］
ポリエステルウレタンワニス［バイロンＵＲ８２００、東洋紡（株）製、数平均分子量２５０００、Ｔｇ７３℃、ＯＨ価５ｍｇＫＯＨ／ｇ、ＮＶ３０％］６０部、アンチモンドープ酸化錫コーティング酸化チタン（球状、粒子径０．２５μｍ）５０部、トルエン２２部、メチルエチルケトン２２部をガラス瓶に仕込み、ガラスビーズをメディアとしてペイントシェーカーを用いて１時間分散し印刷インキ１３を得た。
【００５０】
［比較例３］
ワニスＡ  ６０部、酸化チタン（チタニックスＪＲ−８０５、テイカ社製）５０部、酢酸エチル３０部、イソプロピルアルコール１４部をガラス瓶に仕込み、ガラスビーズをメディアとしてペイントシェーカーを用いて１時間分散し印刷インキ１４を得た。
【００５１】
印刷インキ１〜５、７〜１４は、印刷時の粘度に調整するため、メチルエチルケトン５０部、トルエン５０部からなる混合溶剤を用いて、２５℃においてザーンカップＮｏ．３で測定した粘度が１６秒となるようにそれぞれ希釈し希釈印刷インキ１’〜５’、７’〜１４’を得た。
【００５２】
印刷インキ６は、印刷時の粘度に調整するため、トルエンを用いて２５℃においてザーンカップＮｏ．３で測定した粘度が１６秒となるようにそれぞれ希釈し希釈印刷インキ６’を得た。
【００５３】
希釈印刷インキ１’〜５’、７’〜１４’を、グラビア校正機を利用して版深３０ミクロンの腐蝕版を用い厚さ２００μｍのＡ−ＰＥＴフィルムに印刷し印刷物（１）〜（５）、（７）〜（１４）を得た。
【００５４】
希釈印刷インキ６’を、グラビア校正機を利用して版深３０ミクロンの腐蝕版を用い厚さ３００μｍのＰＰフィルムに印刷し印刷物（６）を得た。
【００５５】
＜表面抵抗値測定＞
得られた印刷物塗膜の表面抵抗値を三菱化学（株）製Ｌｏｒｅｓｔａ−ＧＰ  ＭＣＰ−Ｔ６００にて測定した。また測定範囲外となったものはＡＣＬ社製ＡＣＬ８００  ＭＥＧＯＨＭＭＥＴＥＲにて測定した。
【００５６】
＜耐アルコール性＞
得られた印刷物塗膜の耐アルコール性を、学振型耐摩耗試験機を用い、金巾３号にイソプロピルアルコールをしみ込ませ，荷重２００ｇ、３００回でのインキ取られ程度で判定した。判定は以下のように行った。
○・・・インキの取られなし。
△・・・インキ取られている部分がある。
×・・・耐アルコール性を求められる用途での使用は適さないが、その他の用途であれば実用上問題はない。
【００５７】
評価結果を表１に示す。
【００５８】
【表１】
0005169062.tif 000002
【００５９】
表１に示すように、実施例１〜１１の導電性インキ組成物は、比較例１〜３に比べて低い表面抵抗値を示し、導電性に優れていることがわかった。更に、実施例１〜３、７〜１１導電性インキ組成物は、耐アルコール性も優れていることがわかった。